(57)【特許請求の範囲】
【請求項１】
表面にグルーブが形成された基板上に、少なくとも色素記録層、金属反射層を順次積層形成した光情報記録媒体であって、前記グルーブが略一定周波数で蛇行状にウォブリングし、グルーブのトラックピッチが０．７３〜０．７５μｍ、かつ、溝深さが１４５０〜１６５０Å、溝幅が０．２１〜０．３１μｍであり、波長：６５７ｎｍ、ＮＡ：０．６５の光ピックアップで、線速度：３．４９ｍ／ｓで再生したグルーブ反射信号の１６０ＫＨｚでの周波数成分強度を、スペクトルアナライザーによるＲＢＷ＝３ＫＨｚで測定したノイズレベルが−６０ｄＢ以下であることを特徴とする光情報記録媒体。
【請求項２】
前記色素記録層が熱分解温度２００〜３５０℃の有機材料であることを特徴とする請求項１に記載の光記録媒体。
【請求項３】
前記グルーブのウォブリング周波数がデータピット周波数の３２倍であることを特徴とする請求項１又は２に記載の光記録媒体。
【発明の詳細な説明】
【０００１】
【発明の属する技術分野】
本発明は、光記録媒体に関し、ＤＶＤ−Ｒ、ＤＶＤ＋Ｒ等に応用される。
【０００２】
【従来の技術】
従来より、読み出し専用のＣＤ（コンパクトディスク）などの光記録媒体に加えて、記録可能なＣＤ（ＣＤ−Ｒ、ＣＤ−ＲＷ）が実用化されている。
ＣＤ−Ｒ、ＣＤ−ＲＷは、従来のＣＤと異なり、ユーザが情報を記録することが可能で、且つ記録後の信号は従来のＣＤの規格を満足するため、市販ＣＤプレーヤーで再生可能であるという特徴をもつ。
【０００３】
このようなメディアを実現する方法の１つとしては、例えば、ＣＤ−Ｒでは特開平２−４２６５２号公報において、基板上に色素をスピンコーティングして光記録層を設け、その背後に金属反射層を設ける構造のものが提案されている。
ＣＤ−ＲではＣＤの規格を満足する高反射率（６５％）を有することがＣＤプレーヤーとの再生互換性に優れる特徴の一つであるが、上記構成にて高反射率を得るためには、光記録層が記録再生光波長で特定の複素屈折率を満足する必要があり、色素の光吸収特性が適していたからである。
【０００４】
また、さらに大容量の記録ディスクとしては、記録密度をＣＤの約６〜８倍に高めたＤＶＤ（デジタルバーサタイルディスク）が再生専用ディスクとして一般に普及し始めている。
ＤＶＤではＣＤと記録フォーマットが異なることに加え、トラックピッチ、最短ピット長を小さくし、再生光を絞ることで、ＣＤの約６〜８倍の高密度化を達成しており、光学構成が異なる。
【０００５】
すなわち、ＣＤは板厚：約１．２ｍｍ、再生波長：約７８０ｎｍ、ＮＡ：０．４５〜０．５、トラックピッチ：約１．６μｍ、最短ピット長：約０．８μｍであるのに対し、ＤＶＤは板厚：約０．６ｍｍ、再生波長：約６５０ｎｍ、ＮＡ：０．６〜０．６５、トラックピッチ：約０．７４μｍ、最短ピット長：約０．４μｍという違いがある。
このＤＶＤについてもＣＤ−Ｒ、ＣＤ−ＲＷと同様な技術を用いた記録メディアがＤＶＤ＋Ｒ、ＤＶＤ＋ＲＷ、ＤＶＤ−Ｒ、ＤＶＤ−ＲＷとして開発されている。
【０００６】
ところで、これらのＲＯＭプレーヤー再生可能な記録メディアの特徴の一つとして、案内溝またはピット列が蛇行状にウォブリングすることにより、トラック情報が記録されていることが挙げられる。
案内溝の蛇行状態はウォブル信号としてトラック信号から検出でき、所定周波数をＦＭ変調や位相変調することで、トラック情報を基板上に予め記録しておく。
トラック情報とは、アドレス情報・ディスクの回転周波数情報などであり、トラック信号から検出することで、情報データ信号と分離しやすく、ＲＯＭ信号互換を得やすい。
【０００７】
ところが、ＤＶＤ＋Ｒ、ＤＶＤ＋ＲＷメディア等では、ＣＤに比べ記録再生ビーム径に対するトラックピッチが狭いために、再生信号に隣接溝同士の干渉が大きく影響し、ウォブル信号振幅が大きく変動する。これは隣接溝の蛇行が同相の時は振幅が大きく、逆相の時は振幅が小さくなるためである。このため、トラック情報の読み取り精度が低下するという問題があった。
特に、ＤＶＤ＋Ｒなどの追記型色素記録層メディアでは、色素記録層をスピンコート製膜するのが一般的であるが、この方法は基板溝形状のトレース状態が充分ではなく、溝を埋める形で記録層が形成されるため、基板に形成する溝形状を深く設定しておく必要があり、溝形状精度を得にくい。
従来技術では特開平１０−２２２８７４号公報にて、ＴＯＣ部がＣＤプレーヤーで再生可能なＤＶＤとして、制御情報が重畳された領域（ＴＯＣ部など）のトラックピッチが情報記録領域よりも広いことを特徴とする光記録媒体が提案されているが、これはＣＤとＤＶＤの記録密度差に着目したものであり、ＤＶＤメディアのトラック情報の読み取り精度を向上するものではない。
【０００８】
【発明が解決しようとする課題】
本発明の目的は、これらの問題点を解消し、トラック情報の読み取り精度が高く、さらには記録信号特性に優れた光記録媒体を提供することにある。
【０００９】
【課題を解決するための手段】
すなわち、上記課題は、本発明の（１）「表面にグルーブが形成された基板上に、少なくとも色素記録層、金属反射層を順次積層形成した光情報記録媒体であって、前記グルーブが略一定周波数で蛇行状にウォブリングし、グルーブのトラックピッチが０．７３〜０．７５μｍ、かつ、溝深さが１４５０〜１６５０Å、溝幅が０．２１〜０．３１μｍであり、波長：６５７ｎｍ、ＮＡ：０．６５の光ピックアップで、線速度：３．４９ｍ／ｓで再生したグルーブ反射信号の１６０ＫＨｚでの周波数成分強度を、スペクトルアナライザーによるＲＢＷ＝３ＫＨｚで測定したノイズレベルが−６０ｄＢ以下であることを特徴とする光情報記録媒体」、（２）「前記色素記録層が熱分解温度２００〜３５０℃の有機材料であることを特徴とする前記第（１）項に記載の光記録媒体」、（３）「前記グルーブのウォブリング周波数がデータピット周波数の３２倍であることを特徴とする前記第（１）項又は第（２）項に記載の光記録媒体」によって解決される。
【００１０】
以下、本発明を詳細に説明する。
本発明のＤＶＤ＋Ｒメディアの構成図例を図１に示す。
図中、（１）は基板、（２）は色素記録層、（３）は反射層、（４）は保護層、（５）は接着層、（６）はカバー基板、（７）は案内溝であり、基板（１）面側から光により記録再生が行なわれる。基板表面には案内溝（７）が形成される。案内溝（７）は一定の周波数で蛇行しており、スパイラル状に形成される。
ＤＶＤ＋ＲではＣＤ−Ｒ同様、色素記録層両界面の多重干渉効果により、高反射率を得る構成となっており、記録層としては屈折率ｎが大きく、吸収ｋが比較的小さい光学特性が必要である。好ましい範囲はｎ＞２、０．０３＜ｋ＜０．２である。
【００１１】
また、図２に示すように、この色素記録層は基板に形成した案内溝を埋める形態で形成される。
ＤＶＤ＋Ｒ、ＣＤ−ＲなどＣＤプレーヤー再生可能な記録メディアの特徴の一つとして、案内溝またはピット列が蛇行状にウォブリングすることにより、トラック情報が記録されていることが挙げられる。
案内溝の蛇行状態はウォブル信号としてトラック信号から検出でき、所定周波数をＦＭ変調や位相変調することで、トラック情報を基板上に予め記録しておく。
トラック情報とは、アドレス情報・ディスクの回転周波数情報などであり、トラック信号から検出する場合は、情報データ信号と分離しやすく、ＲＯＭ信号互換を得やすいという特徴がある。
【００１２】
図３は蛇行トラックパターンを示した図である。ＣＤ、ＤＶＤの回転制御はＣＬＶ基準であるため隣接する蛇行トラックは記録再生光に対して、ディスク位置により、同相のパターンと逆相パターンが生じる。ビーム径に対してトラックピッチが充分に広くない場合は隣接トラックのクロストークの影響により、同一の蛇行量でも同相のパターンと逆相パターンで検出されるウォブル信号振幅に差が生じる。
ＤＶＤ＋Ｒの場合、トラックピッチが０．７３〜０．７５μｍであり、最適なウォブル変位量（蛇行量）は１８〜３０ｎｍであるため、この振幅変動が生じる。
【００１３】
また、追記型であるＤＶＤ＋Ｒ、ＣＤ−Ｒなどでは色素記録層に記録ピットを形成する場合、レーザー光により色素が分解および／または変形する。このピット部では基板面の溝も変形しやすく、溝が変形することにより、記録前に比べ、記録中および記録後のウォブル信号Ｓ／Ｎが低下する傾向がある。
【００１４】
本発明の光情報記録媒体は、表面にウォブルグルーブが形成された基板上に、少なくとも色素記録層、金属反射層を順次積層形成した光情報記録媒体において、グルーブのトラックピッチが０．７３〜０．７５μｍ、かつ、溝深さが１４５０〜１６５０Å、溝幅が０．２１〜０．３１μｍであり、光ピックアップで再生したグルーブ部反射信号のノイズレベルが−６０ｄＢ以下であることを特徴とする。
本発明では、上記溝形状および溝形状ノイズレベルにより、良好なウォブル信号検出が可能となることを見出した。
前記グルーブのトラックピッチを０．７３〜０．７５μｍ、かつ、溝深さを１４５０〜１６５０Å、溝幅を０．２１〜０．３１μｍとすることで、記録層に形成した記録ピットの広がりをグルーブ形状により整え、さらに溝形状に起因するノイズレベルを抑えることで、良好なウォブル信号Ｓ／Ｎが得られる。
【００１５】
溝形状はＡＦＭにて測定が可能であり、特に溝幅は、通常図２に示すような台形をしているが、本発明での溝幅とは底幅Ｗｂｏｔを指す。このような溝は表面に同形状の溝形成したスタンパを用いて基板を転写成形することで容易に得られる。
本発明におけるノイズレベルとはグルーブ部反射信号（ＲＦ信号）の１６０ＫＨｚでの周波数成分強度であり、ディスク再生回転時（３．４９ｍ／ｓ）のスペクトルアナライザーでの測定値を意味し、ＲＢＷ：３ＫＨｚでの測定値である。
溝深さが１４５０Åよりも浅いと記録ピットの形状を整える効果が減少し、信号ジッターが増加する。また、ウォブル信号Ｓ／Ｎが減少する。反対に溝深さが１６５０Åよりも深いと反射率が４５％以下に低下しやすく、ＤＶＤプレーヤーで再生が困難になる。
同様に、溝幅が０．２１μｍよりも狭いと記録ピットの形状を整える効果が減少し、ウォブル信号Ｓ／Ｎが減少する。また、反対に溝幅が０．３１μｍよりも広いと反射率が４５％以下に低下しやすく、ＤＶＤプレーヤーで再生が困難になる。
加えて、溝幅が広い場合は再生信号に隣接溝同士の干渉が大きく影響し、ウォブル信号振幅が大きく変動する。これは隣接溝の蛇行が同相の時は振幅が大きく、逆相の時は振幅が小さくなるためである。このため、ウォブル信号Ｓ／Ｎが減少する。
【００１６】
ノイズレベルは溝の表面形状に起因し、表面精度が悪い場合に増加する。この値が大きいと、ウォブル信号Ｓ／Ｎが減少する。ノイズレベルは基板成形に用いるスタンパに大きく依存し、スタンパの表面性で管理することができる。すなわち、スタンパはレジスト塗布→レーザー露光→現像→メタル化（電鋳）の工程により作製されるが、特に、レジスト塗布、メタル化工程での表面凸凹欠陥を抑えることでノイズレベルの低い所望のスタンパを得ることができる。このスタンパを用いて成形したディスク基板を使用することにより、本発明の媒体を容易に作製できる。
【００１７】
さらに、記録中および記録後のウォブル信号Ｓ／Ｎの低下を抑え、ジッターの少ない記録ピットを形成するためには、記録層に用いる色素の熱分解温度は２００〜３５０℃であることが好ましい。熱分解温度がこの範囲からずれるとグルーブにより記録ピットの形状を整える効果が得にくい。特に、分解温度が３５０℃よりも高いと記録感度が低下する。これはウォブル周波数がデータピット周波数の３２倍で構成されるＤＶＤ＋Ｒのように、ウォブル周波数とデータピット周波数の差が数十倍程度と比較的近い場合に特に有効である。本発明における熱分解温度は熱天秤にて色素を１０℃／ｍｉｎ条件で昇温した場合のＴｇ曲線の変曲点を指す。
【００１８】
本発明で用いる光記録材料としては、例えば、シアニン系色素、フタロシアニン系色素、ピリリウム系・チオピリリウム系色素、アズレニウム系色素、スクワリリウム系色素、アゾ系色素、ホルマザンキレート系色素、Ｎｉ、Ｃｒなどの金属錯塩系色素、ナフトキノン系・アントラキノン系色素、インドフェノール系色素、インドアニリン系色素、トリフェニルメタン系色素、トリアリルメタン系色素、アミニウム系・ジインモニウム系色素及びニトロソ化合物を挙げることができる。更に、必要に応じて他の第３成分、例えばバインダー、安定剤等を含有させることができる。
【００１９】
なお、光記録層の膜厚は、１００〜５０００Åが好ましく、特に５００〜３０００Åが望ましい。光記録層の膜厚が、この範囲より薄くなると記録感度が低下し、また厚くなると反射率が低下するからである。
なかでも、ＤＶＤ＋Ｒ、ＤＶＤ−Ｒ記録層用色素としては、膜の光吸収スペクトルの最大吸収波長が５５０ｎｍ〜６５０ｎｍにある色素化合物が記録再生レーザー光波長にて所望の複素屈折率を得やすく、好ましい。
特に、溶剤塗布による製膜性、光学特性の調整のしやすさから、ホルマザンキレート色素、テトラアザポルフィラジン色素、シアニン色素、アゾ色素から選ばれる少なくとも１種の色素を含有することが好ましい。
また、これらの色素は光や熱に対する耐久性に優れるとともに、２００℃〜３５０℃の良好な熱分解特性を得やすい。
【００２０】
本発明において使用する基板は、従来の情報記録媒体の基板として用いられている各種の材料から任意に選択することができる。基板材料の例としては、ポリメチルメタクリレートのようなアクリル樹脂、ポリ塩化ビニル、塩化ビニル共重合体等の塩化ビニル系樹脂、エポキシ樹脂、ポリカーボネート樹脂、アモルファスポリオレフィン、ポリエステル、ソーダ石灰ガラス等のガラス及びセラミックスを挙げることができる。特に寸法安定性、透明性及び平面性などの点から、ポリメチルメタクリレート、ポリカーボネート樹脂、エポキシ樹脂、アモルファスポリオレフィン、ポリエステル及びガラスなどを挙げることができる。生産性の面では、射出成形に適したポリカーボネート樹脂が最も好ましい。
【００２１】
光記録層が設けられる側の基板表面には、平面性の改善、接着力の向上及び光記録層の変質の防止の目的で、下塗層が設けられてもよい。下塗層の材料としては、例えば、ポリメチルメタクリレート、アクリル酸／メタクリル酸共重合体、スチレン／無水マレイン酸共重合体、ポリビニルアルコール、Ｎ−メチロールアクリルアミド、スチレン／スルホン酸共重合体、スチレン／ビニルトルエン共重合体、クロルスルホン化ポリエチレン、ニトロセルロース、ポリ塩化ビニル、塩素化ポリオレフィン、ポリエステル、ポリイミド、酢酸ビニル／塩化ビニル共重合体、エチレン／酢酸ビニル共重合体、ポリエチレン、ポリプロピレン、ポリカーボネート等の高分子物質：シランカップリング剤などの有機物質：及び無機酸化物（ＳｉＯ２、Ａｌ２Ｏ３等）、無機フッ化物（ＭｇＦ２）などの無機物質を挙げることができる。なお、下塗層の層厚は一般に０．００５〜２０μｍの範囲にあり、好ましくは０．０１〜１０μｍの範囲である。
【００２２】
また、基板（又は下塗層）上には、トラッキング用溝又はアドレス信号等の情報を表わす凹凸の形成の目的で、プレグループ層が設けられてもよい。プレグループ層の材料としては、アクリル酸のモノエステル、ジエステル、トリエステル及びテトラエステルのうちの少なくとも一種のモノマー（又はオリゴマー）と光重合開始剤との混合物を用いることができる。
【００２３】
更に、光記録層の上には、Ｓ／Ｎ比、反射率の向上及び記録時における感度の向上の目的で、反射層が設けられる。反射層の材料である光反射性物質はレーザー光に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｃａ、Ｉｎ、Ｓｉ、Ｇｅ、Ｔｅ、Ｐｂ、Ｐｏ、Ｓｎ、Ｓｉ、Ｎｄなどの金属及び半金属を挙げることができる。これらのうちで好ましいものはＡｕ、Ａｌ及びＡｇである。これら物質は単独で用いてもよいし、あるいは二種以上の組み合わせで又は合金として用いてもよい。なお、反射層の層厚は一般に１００〜３０００Åの範囲にある。
【００２４】
また、光記録層（又は反射層）の上には、光記録層などを物理的及び化学的に保護する目的で保護層が設けられる。この保護層は、基板の光記録層が設けられていない側にも耐傷性、耐湿性を高める目的で設けられてもよい。保護層に用いられる材料の例としては、ＳｉＯ、ＳｉＯ２、ＭｇＦ２、ＳｎＯ２等の無機物質、熱可塑性樹脂、熱硬化性樹脂、ＵＶ硬化性樹脂を挙げることができる。なお、保護層の層厚は一般的には５００Å〜５０μｍの範囲にある。
【００２５】
次に、本発明の光記録媒体の製造方法について具体例を説明する。本発明の光記録媒体の製造方法は、グルーブが表面に形成されてなる基板上に直接又は他の層を介して、有機色素を主成分とする記録層を塗布成膜手段により設け、その上に直接又は他の層を介して光反射層を真空成膜方法により設け、更にその上に保護層を設けることにより製造できる。
【００２６】
すなわち、本発明の製造方法は、下記の工程からなる。
（イ）グルーブが表面に形成されてなる基板上に直接又は他の層を介して、有機色素からなる記録層を塗布成膜手段により設ける工程、（ロ）記録層上に直接又は他の層を介して光反射層を真空成膜方法により設ける工程、及び（ハ）反射層上に保護層を設ける工程。
【００２７】
（記録層形成工程）
本発明の方法においては、先ずグルーブが表面に形成されている基板上に、直接又は他の層を介して、色素材料を溶媒に溶解し、液状の塗布液として基板上にコートすることにより、記録層が形成される。この塗布液を調整するための溶媒としては、公知の有機溶媒（例えばアルコール、セルソルブ、ハロゲン化炭素、ケトン、エーテル等）を使用することができる。有機記録層の形成手段としては、蒸着法、ディップコート法、スピンコート法等が挙げられるが、記録層の濃度、粘度、溶剤の乾燥温度を調節することにより層厚を制御できるため、スピンコート法が望ましい。
なお、光記録層が設けられる側の基体表面に下塗層を設けることが、基板表面の平面性の改善や接着力の向上あるいは光記録層の変質防止等の目的で行なわれる。
この場合の下塗層は、例えば前述した下塗層用物質を適当な溶剤に溶解又は分散して塗布液を調整したのち、この塗布液をスピンコート、ディップコート、エクストルージョンコートなどの塗布法により基板表面に塗布することにより形成することができる。
【００２８】
（光反射層形成工程）
本発明の方法においては、次に光記録層上に直接又は他の層を介して光反射層が真空成膜手段により設けられる。即ち、前述した光反射性物質を、例えば蒸着、スパッタリング又はイオンプレーティングすることにより、光反射層が光記録層の上に形成される。無機記録層の形成手段としては、成膜速度、タクトが速いスパッタ法（特に枚葉スパッタ）が望ましい。スパッタ用のガスとしては、Ａｒ、Ｎｅ、Ｘｅ、Ｎ２などが用いられる。
【００２９】
（保護層形成工程）
本発明の方法においては、光反射層上に保護層が設けられる。すなわち、前述した無機物質や種々の樹脂からなる保護層用材料を、真空成膜又は塗布成膜することにより形成される。特にＵＶ硬化性樹脂を用いるのが好ましく、該樹脂をスピンコート後、紫外線照射により硬化して形成される。
【００３０】
【実施例】
以下、実施例により本発明を具体的に説明するが、本発明はこれらに限定されるものではない。
＜実施例１＞
直径１２０ｍｍ、厚さ０．６ｍｍのポリカーボネート円板の表面上に、深さ約１５５０Å、幅約０．２４μｍ、トラックピッチ０．７４μｍのウォブル案内溝凸凹パターンを有する基板を用意した。ウォブル信号はＤＶＤ＋Ｒフォーマットに従い、８１８ＫＨｚの位相変調、ウォブル変位量２４ｎｍとした。また、上記基板は表面に同じ溝形状を形成したスタンパを用いて射出成形することにより、作成した。
次に、色素化合物として、以下３種の色素Ａ、Ｂ、Ｃを混合比４９：４９：２（モル比）にて混合し、２．２．３．３．テトラフロロプロパノールに溶解し、塗布液としてスピンコートすることにより記録層を設けた。光吸収層の膜厚は約１０００Åであった。
色素Ａ：
【００３１】
【化１】
0004098995.tif 000002
上記式（Ｉ）中、Ｚが３．６フェノキシトリアゾール、Ａが２−トリフロロメチルフェニル、Ｂがフェニル、ｎ＝２構造のホルマザンＮｉキレート化合物
色素Ｂ：
【００３２】
【化２】
0004098995.tif 000003
上記式（II）中、Ｑ３：ピロール環とともにベンゾインドレニン環を形成、Ｑ４：ピロール環とともにベンゾインドレニン環を形成、Ｒ３：Ｈ、Ｒ４，Ｒ５：ＣＨ３、Ｘ：ＣｌＯ４であるトリメチンシアニン色素
色素Ｃ：
【００３３】
【化３】
0004098995.tif 000004
上記式（III）中、Ｑ３：ピロール環とともにベンゾインドレニン環を形成、Ｑ４：ピロール環とともにベンゾインドレニン環を形成、Ｒ３：ＣＨ３、Ｒ４，Ｒ５：ＣＨ３、Ｘ：ＣｌＯ４であるペンタメチンシアニン色素
色素Ａ、Ｂ、Ｃの熱分解温度はそれぞれ、２９７℃，２７３℃，２２６℃であった。
【００３４】
次に、記録層の上にＡｒをスパッタガスとして用いて、スパッタ法によりＡｇを約１４００Åの厚さに設け反射層とした。更にその上に紫外線硬化樹脂からなる保護層を約３μｍの厚さに設けてディスク体を作成し、２枚をホットメルト接着剤により貼り合わせて、本発明のＤＶＤ＋Ｒ光記録媒体を得た。
この媒体をＤＶＤ＋Ｒドライブ（ＭＰ５１２５  ＲＩＣＯＨ製  波長６６０ｎｍ、ＮＡ：０．６５、記録線速度：８．５ｍ／ｓ）にて記録再生し、復調後のウォブル信号Ｓ／Ｎと復調エラー（ＡＤＩＰ信号エラー）を測定した。なお、記録信号はＤＶＤ信号フォーマットに従い、ビット周波数２６．２ＭＨｚのＤＶＤ（８−１６変調）信号を採用した。さらに、波長：６５７ｎｍ，ＮＡ：０．６５、線速度：３．４９ｍ／ｓの条件で媒体を再生し、ＲＦ信号のノイズレベルをスペクトルアナライザーにて測定した。測定周波数は１６０ＫＨｚとし、ＲＢＷは３ＫＨｚとした。
結果は表１に記載されたように、良好な復調後のウォブル信号Ｓ／Ｎと復調エラー（ＡＤＩＰ信号エラー）が得られた。
【００３５】
＜実施例２〜６、比較例１＞
実施例１において基板溝形状を深さ：１４５０、１５５０、１６５０Å、幅：０．１９、０．２１、０．２８、０．３１μｍに変更（表１参照）したこと以外は同様にして記録媒体を作成し、実施例１と同様の評価を実施した。
結果は表１のようであり、溝深さ１４５０、１５５０、１６５０Å、溝幅０．２１、０．２８、０．３１μｍでは、５％以下のウォブル復調エラー（ＡＤＩＰ信号エラー）が得られたが、溝幅が０．１９μｍでは２０％以上となった。
【００３６】
＜実施例７、比較例２＞
実施例１において、スタンパ作成時の電鋳条件を変更して表面凸凹性の異なる２種のスタンパを用いて基板を射出成形したこと以外、実施例１と同様にしてＤＶＤ＋Ｒ光記録媒体を作成・評価した。
結果は表１のようであり、比較例２の媒体はＲＦノイズレベルが−５７ｄＢであり、ウォブル復調エラー（ＡＤＩＰ信号エラー）が２０％以上となった。
【００３７】
【表１】
0004098995.tif 000005
【００３８】
【発明の効果】
以上、詳細且つ具体的な説明より明らかなように、本発明の請求項１の光情報記録媒体により、ＤＶＤドライブにて良好なウォブル信号特性が得られ、また、請求項２の光記録情報媒体により、記録中においても良好なウォブル信号特性およびジッター特性が得られ、また、請求項３の光記録情報媒体により、ＤＶＤ＋Ｒフォーマットに従い、ウォブル周波数がデータピット周波数の３２倍であるので、更に、上記の効果を得やすい。
【図面の簡単な説明】
【図１】本発明のＤＶＤ＋Ｒメディアの構成の一例を示す図である。
【図２】色素記録層及び基板を示した図である。
【図３】蛇行トラックパターンを示した図である。
【符号の説明】
１  基板
２  色素記録層
３  反射層
４  保護層
５  接着層
６  カバー基板
７  案内溝
【図１】
0004098995.tif 000006
【図２】
0004098995.tif 000007
【図３】
0004098995.tif 000008